(57)【要約】吸湿発熱性材料からなる衛生製品用不織布シート（１０）、およびそれを用いた衛生製品であって、吸湿発熱性材料が、銅アンモニアレーヨン繊維およびアクリル繊維の混紡をステッチボンドしてなる不織布材料から構成されており、吸湿発熱性材料が、２０℃、２０％ＲＨから、２０℃、９０％ＲＨの環境条件に変化させて吸湿した時に得られる発熱曲線において、６０秒以内に発熱ピークがあり、かつ、初期温度と最大発熱温度との差で定義される発熱温度差を３℃以上の値とする。
2013176210.tif 000002
【特許請求の範囲】
【請求項１】
吸湿発熱性材料からなる衛生製品用不織布シートであって、
前記吸湿発熱性材料が、銅アンモニアレーヨン繊維およびアクリル繊維の混紡をステッチボンドしてなる不織布材料から構成されており、
前記吸湿発熱性材料が、２０℃、２０％ＲＨから、２０℃、９０％ＲＨの環境条件に変化させて吸湿した時に得られる発熱曲線において、６０秒以内に発熱ピークがあり、
かつ、初期温度と最大発熱温度との差で定義される発熱温度差を３℃以上の値とすることを特徴とする衛生製品用不織布シート。
【請求項２】
前記吸湿発熱性材料が、２０℃、２０％ＲＨから、２０℃、９０％ＲＨの環境条件に変化させて吸湿した時に得られる発熱曲線において、３分以上、所定発熱が持続することを特徴とする請求項１に記載の衛生製品用不織布シート。
【請求項３】
前記銅アンモニアレーヨン繊維と、前記アクリル繊維と、の重量混合比を、３０：７０〜７０：３０の範囲内の値とすることを特徴とする請求項１または２に記載の衛生製品用不織布シート。
【請求項４】
前記不織布材料の目付を１０〜３００ｇ/ｍ2の範囲内の値とすることを特徴とする請求項１〜３のいずれか一項に記載の衛生製品用不織布シート。
【請求項５】
液不透過性のシートが、片面に積層してあることを特徴とする請求項１〜４のいずれか一項に記載の衛生製品用不織布シート。
【請求項６】
吸湿発熱性材料からなる衛生製品用不織布シートを含む衛生製品であって、
前記吸湿発熱性材料が、銅アンモニアレーヨン繊維およびアクリル繊維の混紡をステッチボンドしてなる不織布材料から構成されており、
前記吸湿発熱性材料が、２０℃、２０％ＲＨから、２０℃、９０％ＲＨの環境条件に変化させて吸湿した時に得られる発熱曲線において、６０秒以内に発熱ピークがあり、
かつ、初期温度と最大発熱温度との差で定義される発熱温度差を３℃以上の値としてあることを特徴とする衛生製品。
【請求項７】
パンティライナー、生理用ナプキン、失禁パッド、不織布マスク、または紙おむつのいずれか一つからなる請求項６に記載の衛生製品。
【請求項８】
前記衛生製品がパンティライナーである場合、前記衛生製品用不織布シートが、液保持シートとして用いられており、当該液保持シートの裏面側に、不透過性シートおよび粘着剤層が設けてあり、かつ、前記液保持シートの表面側から体液を吸収する際に、所定の発熱現象を生じさせることを特徴とする請求項６に記載の衛生製品。
【発明の詳細な説明】
【技術分野】
【０００１】
本発明は、衛生用品用不織布シートおよび衛生用品に関する。
特に、所定の不織布材料を含んでなる、速熱性に優れた衛生用品用不織布シート、およびそのような衛生用品用不織布シートを用いてなる衛生用品に関する。
【背景技術】
【０００２】
従来、衛生用品用不織布シートから構成されてなるパンティライナー、生理用ナプキン、失禁パッド等が各種知られている。
より具体的には、図９（ａ）の平面図、および図９（ｂ）の部分断面図に示されるように、１枚の不織布で形成された液保持シート６０１と、裏面シート６１２と、で基本的に構成されたパンティライナー６００である。
そして、液保持シート６０１を形成する不織布は、上層６１５と、下層６１６とを有する２層のスパンレース不織布から構成されており、かつ、下層６１６の親水度を、上層６１５の親水度よりも高くすることにより、開口部６０３等を介して、所定体液６２５を速やかに液保持シート６０１の内部に吸収できるように構成されている（例えば、特許文献１参照）。【０００３】
また、図１０（ａ）の平面図、および図１０（ｂ）の人体（Ｋ）に対する使用態様図に示されるように、液保持性の表面シート７０６、液不透過性の裏面シート７０３及び両シート間に介在された吸収体７０４（７４１、７４２）を具備する実質的に縦長の吸収性物品７００（生理用ナプキン）である。
そして、吸収体７０４は、上層吸収体７４１と、該上層吸収体７４１の裏面側に積層された小型の下層吸収体７４２の上に対応する部分の少なくとも幅方向の両側に、溝７０５が形成されており、上層吸収体７４１は、下層吸収体７４２上に位置する部分が、上方に向けて突出している構成である（例えば、特許文献２参照）。【０００４】
一方、図示しないものの、保湿性に優れた立体構造編地として、表裏二層の編地と、該二層の編地を連結する連結糸から構成された立体編物であって、連結糸に、２０℃、４０％ＲＨから２０℃、９０％ＲＨに変化させた時の吸湿量が１５Ｊ／ｇ以上である吸湿発熱繊維を用いてなることを特徴とした立体構造編地が提案されている（例えば、特許文献３参照）。
より具体的には、アクリル単繊維と、キュプラ単繊維とを、６０％：４０％の重量割合で混紡し、メートル番手１／３４Ｎｍの混紡糸を得て、それを、メートル番手１／２４Ｎｍのアクリル繊維紡績糸からなる天竺組織の立体構造編地（目付８２０ｇ／ｍ2）の連結糸として用いたものである。
【先行技術文献】
【特許文献】
【０００５】
【特許文献１】特開２００５−１８５５６３号公報（特許請求の範囲等）
【特許文献２】特開２００２−２３８９４８号公報（特許請求の範囲等）
【特許文献３】特開２００４−２７４０６号公報（特許請求の範囲等）
【発明の概要】
【発明が解決しようとする課題】
【０００６】
しかしながら、特許文献１のパンティライナーも、特許文献２の吸収性物品（生理用ナプキン）も、いずれも吸湿発熱性材料を用いておらず、体液（血液や尿等）を吸水あるいは吸湿した場合であっても、特に発熱しないという問題が見られた。
したがって、体液（血液や尿等）を吸水等した吸水材料が、そのまま人体表面と接触することから、極めて使い心地が悪いという問題が見られた。【０００７】
また、特許文献３の連結糸からなる織布を所定条件で吸湿させた場合、発熱ピークの位置が吸湿後１００秒以上と相当遅い上に、初期温度と最大発熱温度との差で定義される発熱温度差も１℃程度であって、発熱特性が不十分であるという問題が見られた。
したがって、アクリル単繊維と、キュプラ単繊維とからなる立体構造編地の場合、体液を吸水等した場合、多少の発熱があるものの、それを衛生用品に使用するという意図は全くなかった。【０００８】
そこで、本発明の発明者らは、鋭意努力したところ、同等の吸湿発熱性材料であっても、所定の不織布シートの形態とすることによって、体液を吸水した場合に、速やか、かつ十分な発熱特性を示すことを見出し、それを衛生用品に展開して、本願発明を完成させたものである。
すなわち、本願発明は、体液を吸水した場合に、速やかに発熱して、しかも所定温度を長時間にわたって維持する衛生用品用不織布シート、およびそのような衛生用品用不織布シートを用いてなる衛生用品を提供することを目的とする。
【課題を解決するための手段】
【０００９】
本発明によれば、吸湿発熱性材料からなる衛生製品用不織布シートであって、吸湿発熱性材料が、銅アンモニアレーヨン繊維およびアクリル繊維の混紡をステッチボンドしてなる不織布材料から構成されており、吸湿発熱性材料が、２０℃、２０％ＲＨから、２０℃、９０％ＲＨの環境条件に変化させて吸湿した時に得られる発熱曲線において、６０秒以内に発熱ピークがあり、かつ、初期温度と最大発熱温度との差で定義される発熱温度差を３℃以上の値とすることを特徴とする衛生製品用不織布シートが提供され、上述した課題を解決することができる。
すなわち、このような吸湿発熱性材料から衛生製品用不織布シートを構成することにより、体液（血液や尿等）を吸水した場合に、速やかに発熱して、しかも所定温度を長時間にわたって保持することから、衛生製品用不織布シートから構成された衛生製品を使用している際の心地悪さを解消することができる。【００１０】
また、本発明の衛生製品用不織布シートを構成するにあたり、吸湿発熱性材料が、２０℃、２０％ＲＨから、２０℃、９０％ＲＨの環境条件に変化させて吸湿した時に得られる発熱曲線において、３分以上、所定発熱が持続することが好ましい。
このような発熱特性を有する吸湿発熱性材料から衛生製品用不織布シートを構成することにより、所定温度を長時間にわたって保持できることから、衛生製品を使用している際の、長時間にわたる心地悪さを解消したり、冷え性の悪化を防止したりすることができる。【００１１】
また、本発明の衛生製品用不織布シートを構成するにあたり、銅アンモニアレーヨン繊維と、アクリル繊維と、の重量混合比を、３０：７０〜７０：３０の範囲内の値とすることが好ましい。
このように衛生製品用不織布シートを構成することにより、速発熱性や、発熱時間の調整、あるいは、衛生製品用不織布シートの物性や取扱性の調整を容易にすることができる。【００１２】
また、本発明の衛生製品用不織布シートを構成するにあたり、不織布材料の目付を１０〜３００ｇ/ｍ2の範囲内の値とすることが好ましい。
このような範囲に不織布材料の目付を制限することにより、衛生製品用不織布シートの物性や取扱性の調整を容易にすることができる。【００１３】
また、本発明の衛生製品用不織布シートを構成するにあたり、液不透過性のシートが、片面に積層してあることが好ましい。
このように液不透過性のシートを片面に積層することにより、衛生製品用不織布シートの耐久性や機械的特性が向上するばかりか、吸収された体液が、外部に放出されるのを容易に防止することができる。
なお、衛生製品用不織布シートは、ステッチボンドしてなる不織布材料から構成されていることから、編込み様の表面と、起毛した裏面と、を有しているが、主として、起毛した裏面を利用して発熱することから、編込み様の表面に対して、液不透過性のシートが積層してあることが好ましい。【００１４】
また、本発明の別の態様は、吸湿発熱性材料からなる衛生製品用不織布シートを含む衛生製品であって、吸湿発熱性材料が、銅アンモニアレーヨン繊維およびアクリル繊維の混紡をステッチボンドしてなる不織布材料から構成されており、吸湿発熱性材料が、２０℃、２０％ＲＨから、２０℃、９０％ＲＨの環境条件に変化させて吸湿した時に得られる発熱曲線において、６０秒以内に発熱ピークがあり、かつ、初期温度と最大発熱温度との差で定義される発熱温度差を３℃以上の値としてあることを特徴とする衛生製品である。
すなわち、所定の衛生製品用不織布シートを含んでなる衛生製品とすることにより、速やかに発熱して、しかも所定温度を長時間にわたって維持できることから、衛生製品を使用している際の心地悪さを容易に解消することができる。【００１５】
また、本発明の衛生製品を構成するにあたり、パンティライナー、生理用ナプキン、失禁パッド、不織布マスク（ガーゼマスクを含む。）、または紙おむつのいずれか一つからなることが好ましい。
このように衛生製品を構成することにより、一部に含まれる衛生製品用不織布シートが体液を吸収した場合であっても、素早く所定の発熱をして、それが長時間維持されることから、心地良い使用感を得ることができる。【００１６】
また、本発明の衛生製品を構成するにあたり、衛生製品がパンティライナーである場合、衛生製品用不織布シートが、液保持シートとして用いられており、当該液保持シートの裏面側に、不透過性シートおよび粘着剤層が設けてあり、かつ、液保持シートの表面側から体液を吸収する際に、所定の発熱現象を生じさせることが好ましい。
このようにパンティライナーを構成し、それを装着して使用することにより、体液を外部に放出した場合であっても、それを漏らさず吸収して、適度かつ迅速な発熱を維持することができる。
【図面の簡単な説明】
【００１７】
【図１】図１は、本願発明の衛生製品用不織布シート（実施例１相当）および従来の衛生製品用不織布シート（比較例１相当）の発熱特性を示すチャートである。
【図２】図２は、本願発明の衛生製品用不織布シート（実施例１相当）の発熱特性を示すサーモグラフィである。
【図３】図３（ａ）は、衛生製品用不織布シートの一例を説明するために供する図であり、図３（ｂ）は、不透過性シートおよび粘着剤層が設けてある衛生製品用不織布シートを説明するために供する図であり、図３（ｃ）は、複数の開口部を有する液透過性シートを備えた衛生製品用不織布シートを説明するために供する図である。
【図４】図４は、パンティライナーの構成例を説明するために供する図である。
【図５】図５（ａ）〜（ｂ）は、生理用ナプキンの構成例を説明するために供する図である。
【図６】図６は、失禁パッドの構成例を説明するために供する図である。
【図７】図７は、不織布マスクの構成例を説明するために供する図である。
【図８】図８は、紙おむつの構成例を説明するために供する図である。
【図９】図９（ａ）〜（ｂ）は、従来のパンティライナーの構成例を説明するために供する図である。
【図１０】図１０（ａ）〜（ｂ）は、従来の生理用ナプキンの構成例を説明するために供する図である。
【発明を実施するための形態】
【００１８】
［第１の実施形態］
第１の実施形態は、吸湿発熱性材料からなる衛生製品用不織布シートであって、吸湿発熱性材料が、銅アンモニアレーヨン繊維およびアクリル繊維の混紡をステッチボンドしてなる不織布材料から構成されており、吸湿発熱性材料が、２０℃、２０％ＲＨから、２０℃、９０％ＲＨの環境条件に変化させて吸湿した時に得られる発熱曲線において、６０秒以内に発熱ピークがあり、かつ、初期温度と最大発熱温度との差で定義される発熱温度差を３℃以上の値とすることを特徴とする衛生製品用不織布シートである。
以下、本発明の第１の実施形態である衛生製品用不織布シートを、図３（ａ）〜（ｃ）等の図面を適宜参照して、具体的に説明する。
【００１９】
１．不織布材料
（１）発熱特性１
また、不織布材料を構成する吸湿発熱性材料が、２０℃、２０％ＲＨから、２０℃、９０％ＲＨの環境条件に変化させて吸湿した時に得られる発熱曲線において、図１中のラインＡ（実施例１相当）に示されるように、吸湿開始後、６０秒以内に発熱ピークがあり、かつ、初期温度と最大発熱温度との差で定義される発熱温度差を３℃以上の値とすることを特徴とする。
この理由は、このような吸湿発熱性材料であれば、図３（ａ）に示すような衛生製品用不織布シート１０の起毛部分１２ａが、断熱板１０ａの上において、体液を吸水した場合に、図２に示すように、速やかに発熱して、しかも所定温度を長時間にわたって保持することから、衛生製品用不織布シート１０を含んで構成された衛生製品を使用している際の心地悪さを解消することができるためである。
それに対して、図１中のラインＢ（比較例１相当）に示されるように、銅アンモニアレーヨン繊維（キュプラ）およびアクリル繊維の混紡糸（混合重量比＝５０：５０）からなる織物の場合には、吸湿開始後、１００〜２００秒の範囲に発熱ピークがあり、しかも発熱温度差は１℃程度である。
すなわち、同じ混紡糸材料を用いても、起毛部分を有する不織布の形態と、概ね平坦な織物の形態とで、発熱特性が大きく変わることが理解される。
よって、図３（ａ）に示すような衛生製品用不織布シート１０において、吸湿発熱性材料を、起毛部分１２ａを有する不織布の形態とすることによって、発熱特性を良好なものとすることができ、さらには、一部織物の形態を組み合わせることによって、発熱特性をさらにきめ細かく調整できるとも言える。
なお、吸湿発熱性材料の発熱特性は、後述するように、銅アンモニアレーヨン繊維（キュプラ）およびアクリル繊維の混合比（混紡比）、あるいは、ステッチボンド条件（起毛状態）等によって、調整することができる。
【００２０】
（２）発熱特性２
また、図１中のラインＡ（実施例１相当）に示されるように、不織布材料を構成する吸湿発熱性材料が、２０℃、２０％ＲＨから、２０℃、９０％ＲＨの環境条件に変化させて吸湿した時に得られる発熱曲線において、吸湿開始後、３分以上、所定発熱が持続することが好ましい。
この理由は、このような発熱特性を有する吸湿発熱性材料であれば、所定温度を長時間にわたって保持することから、衛生製品用不織布シートから構成された衛生製品の使用時における、長時間にわたる心地悪さを解消したり、冷え性の悪化を防止したりすることができるためである。
なお、図１中のラインＡ（実施例１相当）の場合、吸湿開始後、３分以上、所定発熱（２２℃以上）が持続し、さらに、５分以上、所定発熱（２１．５℃以上）が持続することが確認された。
【００２１】
（３）種類
また、不織布材料の種類、すなわち、不織布材料を構成する吸湿発熱性材料として、銅アンモニアレーヨン繊維（キュプラ）およびアクリル繊維の混紡を主成分とすることを特徴とし、より具体的には、少なくとも全体量の５０重量％以上とすることを好適とする。
すなわち、これらの混紡からなる不織布材料であれば、図１中のラインＡ（実施例１相当）に示されるように、速発性に優れているとともに、発熱温度自体も高く、その上、所定温度を比較的長く維持でき、耐久性等に優れているためである。
より具体的には、銅アンモニアレーヨン繊維（キュプラ）に、所定量のアクリル繊維、特に、アクリルアミドを主成分としたアクリル繊維を混紡すると、外部の湿気を吸収した場合に、それを銅アンモニアレーヨン繊維（キュプラ）の内部に閉じ込め、ひいては、湿気および温まった空気の放出を阻害する機能を発揮することが判明している。
一方、銅アンモニアレーヨン繊維（キュプラ）１００％の不織布材料であれば、外部の湿気を素早く吸収するものの、すぐに、水分を外部に放出してしまい、所定の発熱現象が持続しないことが判明している。
よって、銅アンモニアレーヨン繊維（キュプラ）およびアクリル繊維の混紡を不織布材料の主成分とすることにより、図１のラインＡ（実施例１相当）に示されるように、吸湿した場合に、例えば、６０秒以内で速発熱するとともに、それを比較的長く持続することができる。
【００２２】
そして、銅アンモニアレーヨン繊維と、アクリル繊維と、の混合比（重量ベース）を、３０：７０〜７０：３０の範囲内の値とすることが好ましい。
この理由は、このような混合比からなる不織布材料とすることにより、速発熱性や、発熱時間の調整、あるいは、衛生製品用不織布シートの物性や取扱性の調整をすることができるためである。
したがって、銅アンモニアレーヨン繊維と、アクリル繊維と、の混合比（重量ベース）を、４０：６０〜６０：４０の範囲内の値とすることがより好ましく、４５：５５〜５５：４５の範囲内の値とすることがさらに好ましい。
【００２３】
なお、銅アンモニアレーヨン繊維やアクリル繊維以外の不織布材料として、別繊維を少量追加、より具体的には、全体量に対して、０．１〜１５重量％の範囲であれば追加することも好ましい。
このような別繊維として、例えば、コットン、パルプ、シルク、レーヨン、ポリエステル、ポリアミド、ポリオレフィン、ポリビニルアルコール、ポリ塩化ビニル、ポリプロピレン、リヨセル等の一種単独または二種以上の組み合わせが挙げられる。
【００２４】
（４）目付
また、不織布材料の目付を１０〜２００ｇ/ｍ2の範囲内の値とすることが好ましい。
この理由は、このような範囲に不織布材料の目付を制限することにより、衛生製品用不織布シートの物性や取扱性の調整をすることができるためである。
より具体的には、かかる目付が１０ｇ/ｍ2未満の値となると、体液の吸収性が過度に低下する場合があるためである。
一方、かかる不織布材料の目付が２００ｇ/ｍ2を超えると、厚膜となって、パンティライナー等としての使い勝手性や取扱性が低下する場合があるためである。
したがって、かかる不織布材料の目付を３０〜１５０ｇ/ｍ2の範囲内の値とすることが好ましく、５０〜１００ｇ/ｍ2の範囲内の値とすることがより好ましい。
【００２５】
（５）繊維の単糸繊度
また、不織布材料を構成するにあたり、銅アンモニアレーヨン繊維およびアクリル繊維の単糸繊度をそれぞれ０．５〜５ｄｔｅｘの範囲内の値とすることが好ましい。
この理由は、これら繊維の単糸繊度が０．５ｄｔｅｘ未満の値となると、耐摩耗性や機械的強度が著しく低下する場合があるためである。
一方、これら繊維の単糸繊度が５ｄｔｅｘを超えると、耐摩耗性等は向上するものの、不織布材料を構成した場合に、柔軟性や形状追随性が低下する場合があるためである。
したがって、これら繊維の単糸繊度を０．８〜３ｄｔｅｘの範囲内の値とすることが好ましく、１〜２ｄｔｅｘの範囲内の値とすることがより好ましい。
なお、銅アンモニアレーヨン繊維およびアクリル繊維の単糸繊度を同等としても良いが、より好適には、銅アンモニアレーヨン繊維の単糸繊度を、アクリル繊維の単糸繊度よりも大きくすることである。
【００２６】
（６）ステッチボンド
また、吸湿発熱性材料を含む複数の不織布材料から、基本的にフリースを形成したのち、それをサーマルボンド法、ケミカルボンド法、ニードルパンチ法、スパンレース法（水流絡合法）、ステッチボンド法、スチームジェット法等の各種フリース結合法で結合することによって、所定の不織布材料とすることができる。
また、編込み様の表面と、起毛した裏面と、を同時に形成することでき、起毛を利用して、より発熱させられることから、ニードルパンチを用いたステッチボンド法を採用することが好ましい。
より具体的には、ステッチボンド法を採用するにあたり、針状物（針番手１５〜５０番、打ち込み本数２０〜５０本／ｃｍ2、針深さ５〜２０ｍｍ）を有するロールを用いてニードルパンチすることが好ましい。
そして、ステッチボンドの編込み様パターンについても、特に制限されるものでなく、例えば、格子状、千鳥状、直線状、川状、らせん状、同心円状、さらには、不規則パターンであっても良い。
【００２７】
（７）添加物
また、外観を良好にしたり、情報性を付与するために、不織布材料中に着色剤を配合したり、あるいは、不織布材料の表面に着色剤を塗布することが好ましい。
さらに、消臭効果や帯電防止効果が得られることから、銅アンモニアレーヨン繊維およびアクリル繊維、あるいはいずれか一方の繊維中に、無機系抗菌剤を所定量配合してあることが好ましい。
すなわち、Ａｇ2Ｏ、ＺｎＯ、ＣａＯ、Ｂ2Ｏ3およびＰ2Ｏ5を含み、かつ、全体量を１００重量％としたときに、Ａｇ2Ｏの含有量を０．２〜５重量％の範囲内の値、ＺｎＯの含有量を１〜５０重量％の範囲内の値、ＣａＯの含有量を０．１〜１５重量％の範囲内の値、Ｂ2Ｏ3の含有量を０．１〜１５重量％の範囲内の値、およびＰ2Ｏ5の含有量を３０〜８０重量％の範囲内の値とするとともに、ＺｎＯ／ＣａＯの重量比率を１．１〜１５の範囲内の値としてなる平均粒径が０．１〜１０μｍの抗菌性ガラスであって、さらに、分散剤としての凝集シリカ粒子を０．１〜１５重量％外添してある抗菌性ガラスを、繊維全体量に対して、０．１〜１０重量％の範囲で含むことが好ましい。
【００２８】
（８）吸湿率
また、銅アンモニアレーヨン繊維およびアクリル繊維を含む不織布材料の吸湿率を３〜２０％の範囲内の値とすることが好ましい。
この理由は、かかる不織布材料の吸湿率が３％未満の値となると、不織布材料としての発熱性、特に、速熱性が乏しくなる場合があるためである。
一方、かかる不織布材料の吸湿率が２０％を超えた値となると、逆に、吸湿した水分の放出性が多くなって、不織布材料としての発熱性が低下する場合があるためである。
したがって、不織布材料の吸湿率を５〜１５％の範囲内の値とすることがより好ましく、８〜１２％の範囲内の値とすることがさらに好ましい。
なお、不織布材料の吸湿率は、例えば、３５℃、１００％ＲＨの条件に保持したデシケータ中に、所定重量の不織布材料を２４時間放置し、その前後の重量（Ｗ１、Ｗ２）の重量変化（（Ｗ２−Ｗ１）／Ｗ１×１００）として、測定することができる。
【００２９】
２．不透過性シート
図３（ｂ）に示すように、衛生製品用不織布シート１０が、基本的に体液を吸収するためのシート部材として用いられている場合において、体液を吸収するための液保持シート１２の裏面側（編込み様の表面）に、体液を保持するための不透過性シート１４、および粘着剤層１６が設けてあり、かつ、液保持シート１２の表面側から体液を吸収する際に、所定の発熱現象を生じさせることが好ましい。
以下、不透過性シート１４の態様あるいは積層方法について、具体的に説明する。
【００３０】
（１）種類
不透過性シートの種類としては、特に制限されるものではないが、具体的に、ポリエステル樹脂（ポリエチレンテレフタレート樹脂）、ポリウレタン樹脂、ポリオレフィン樹脂、ポリアミド樹脂、フッ素樹脂、シリコーン樹脂、フェノキシ樹脂等の一種単独または二種以上の組み合わせを用いることができる。
そして、ポリエチレンテレフタレート樹脂またはポリウレタン樹脂からなる不透過性シートを用いることがより好ましい。
この理由は、このような不透過性シートは汎用性が高く、経済的に有利であるばかりか、これらの不透過性シートを用いることにより、強度および柔軟性の両方の性質を兼ね備えることができるためである。
【００３１】
（２）厚さ
また、不透過性シートの厚さについても、体液の不透過性や機械的強度、あるいは衛生用品の使勝手性等を考慮して定めることができるが、通常、０．１〜５０μｍの範囲内の値とすることが好ましい。
この理由は、かかる厚さの範囲内の値であれば、体液が透過して、外部流出することを効果的に防止できるとともに、所定の柔軟性や機械的強度等を得ることができるためである。
したがって、不透過性シートの厚さを１〜３０μｍの範囲内の値とすることがより好ましく、２〜２０μｍの範囲内の値とすることがさらに好ましい。
【００３２】
また、不透過性シートのＪＩＳ  Ｋ  ６７６８に準拠して測定される接触角（測定温度：２５℃、測定試料：純水）を６０°以上の値とすることが好ましい。
この理由は、不透過性シートの接触角をかかる範囲内の値とすることにより、吸水された体液が外部に透過したり、蒸散するのを効果的に防止することができるためである。
したがって、不透過性シートの接触角を６５〜９５°の範囲内の値とすることがより好ましく、７０〜９０°の範囲内の値とすることがさらに好ましい。
【００３３】
（３）表面加工
また、不透過性シートの表面に、所定の表面処理加工（エンボス加工や剥離処理、あるいはケイ酸化炎処理等）を施すことも好ましい。
この理由は、所定の表面処理を施すことにより、衛生用品用不織布シートの使用時の柔軟性や伸縮性をさらに向上させたり、印刷特性を向上等させたりすることができるためである。
【００３４】
（４）積層方法
また、不透過性シートと、不織布材料と、を積層するため、複数の熱圧着部が設けてあることが好ましい。
この理由は、不透過性シートの熱圧着部に対応した複数箇所において、それぞれ所定の開口部を設けることにより、不透過性シート自体の柔軟性や形状追随性、ひいては衛生用品用不織布シートの柔軟性や形状追随性を調節することができるためである。
したがって、不透過性シートとして、ポリエチレンテレフタレート樹脂フィルム等を用いた場合であっても、パンティライナー等として使用した場合に、良好な使用感を得ることができる。
【００３５】
３．液透過性シート
さらに、図３（ｃ）に示すように、液保持シート１２の表面側、すなわち、不透過性シート１４を設けた液保持シート１２の側と反対側に、複数の開口部２０を有する液透過性シート１８を備えることも好ましい。
この理由は、このような液透過性シート１８を備えることにより、液保持シート１２に対する体液の吸収速度や吸収量を調整することができるばかりか、液透過性シート１２自体の柔軟性や形状追随性、ひいては衛生用品用不織布シート１０の柔軟性や形状追随性を調節することができるためである。
その上、液保持シート１２が、体液を吸収して、着色したり、変色したりして、美観を損なう場合があるが、液透過性シート１８があって、それが不透明性や着色されていれば、かかる液保持シート１２の外観変化を覆い隠すことができるためである。
【００３６】
（１）開口部
また、複数の開口部の配置パターンについても、特に制限されるものでなく、例えば、格子状、千鳥状、直線状、川状、らせん状、同心円状、さらには、不規則パターンであっても良い。
但し、複数の開口部の配置パターンを、格子状や他の規則パターンとした場合、後述する開口部の孔径や、隣接距離を調節して、液透過性シート、ひいては衛生用品用不織布シートの柔軟性や形状追随性の調節が容易になるという利点がある。
【００３７】
その上、開口部の平面形状についても、特に制限されるものではないが、通常、円形、長円、四角形、楕円形、ひし形、三角形、星型、異形のいずれかであることが好ましい。
その中でも、開口部の形状として円形や四角形であることがより好ましい。
この理由は、このような平面形状を有する開口部であれば、安定的に形成することができるとともに、液透過性シート、ひいては衛生用品用不織布シートの柔軟性や形状追随性の調整も容易になるためである。
さらに、開口部の形状が長円であれば、安定的に形成することができるとともに、液透過性シート、ひいては、衛生製品における幅方向の伸長率および長さ方向の伸長率に関して、異方性をもたせることができるためである。
【００３８】
また、開口部の孔径（ｄ１）を０．０５〜３ｍｍの範囲内の値とすることが好ましい。
この理由は、かかる大きさであれば、液透過性シートの機械的強度や蒸散性を過度に低下させることなく、液透過性シート、ひいては衛生用品用不織布シートの柔軟性や形状追随性を容易に制御することができるためである。また、かかる大きさであれば、液透過性シートと、不織布シートと、の間で適度な接着性が得られるためである。
したがって、液透過性シートの開口部の孔径（ｄ１）を０．１〜１ｍｍの範囲内の値とすることがより好ましく、０．２〜０．８ｍｍの範囲内の値とすることがさらに好ましい。
【００３９】
また、開口部の個数密度（存在密度または存在割合）を２〜７０個/ｃｍ2の範囲内の値とすることが好ましい。
この理由は、開口部の個数密度が２個/ｃｍ2未満の値となると、液透過性シート、ひいては衛生用品用不織布シートの柔軟性や形状追随性が著しく乏しくなったり、液透過性シートと、繊維層と、の間の接着性が低下したりする場合があるためである。
一方、開口部の個数密度が７０個/ｃｍ2を超えると、開口部を安定的に形成することが困難となったり、体液等の透過性が過剰となる場合があるためである。
したがって、液透過性シートの開口部の個数密度を２０〜６５個/ｃｍ2の範囲内の値とすることがより好ましく、３０〜６０個/ｃｍ2の範囲内の値とすることがさらに好ましい。
なお、複数の開口部の個数密度は、液透過性シートの全面において、必ずしも同一とする必要はなく、良好な柔軟性や形状追随性を望む箇所を適宜選択して、かかる個数密度を大きくすることも好ましい。
【００４０】
（２）厚さ
また、液透過性シートの厚さについても特に制限されるものではないが、体液の透過性や機械的強度、あるいは衛生用品の使勝手性等を考慮して、通常、０．０５〜３０μｍの範囲内の値とすることが好ましく、０．１〜２０μｍの範囲内の値とすることがより好ましく、０．５〜１０μｍの範囲内の値とすることがさらに好ましい。
【００４１】
（３）積層方法
また、液透過シートと、不織布材料（不織布シート）と、の間の積層方法についても特に制限されるものでなく、上述した不透過性シートと、不織布材料と、を熱圧着等によって、積層する際に、同時に熱圧着しても良く、あるいは、液透過シートと、不織布材料と、の間に、接着剤を適用して積層しても良い。
【００４２】
４．その他
また、不透過性シートあるいは液透過シート、さらには、不織布シートのいずれかの表面に、装飾層（着色層を含む）を形成することが好ましい。
この理由は、使用時に外面に位置する不透過性シート等に、着色を施したり、装飾を施したり、さらには、文字等を印刷することによって、衛生用品用不織布シートにおける外観性や美観性、あるいは情報性が向上するためである。
例えば、衛生用品用不織布シートから女性用のパンティライナーを構成する場合、ピンク色等のパステルカラーに着色したり、花柄模様等を施したり、所定番号等を印字することが好ましい。
【００４３】
［第２の実施形態］
本発明の第２の実施形態は、吸湿発熱性材料からなる衛生製品用不織布シートを含む衛生製品であって、吸湿発熱性材料が、銅アンモニアレーヨン繊維およびアクリル繊維の混紡をステッチアウトしてなる不織布材料から構成されており、吸湿発熱性材料が、２０℃、２０％ＲＨから、２０℃、９０％ＲＨの環境条件に変化させて吸湿した時に得られる発熱曲線において、６０秒以内に発熱ピークがあり、かつ、初期温度と最大発熱温度との差で定義される発熱温度差を３℃以上の値としてあることを特徴とする衛生製品である。
すなわち、このような衛生製品とすることにより、一部に含まれる不織布シートが体液を吸収した場合であっても、素早く所定の発熱をして、それが長時間維持されることから、心地良い使用感を得ることができる。
以下、本発明の第２実施形態である衛生製品の具体例を、図を参照しながら、具体的に説明する。
【００４４】
１．パンティライナー
図４に示されるように、一例ではあるが、パンティライナー１００は、液保持シート１１５と、この液保持シート１１５の着衣側に重ねられた裏面シート１１２と、を有している。
また、図４に示されるパンティライナー１００の場合、液保持シート１１５と、裏面シート１１２と、の間に、さらなる不織布シート１１６が設けてあり、液保持性等を強化してある構成である。
そして、液保持シート１１５は、複数の不織布１１７、１１８から形成されており、この不織布１１７、１１８が一体となって肌側表面に現れている。
例えば、液保持シート１１５は、肌側表面が、親水性繊維と疎水性または弱親水性の合成樹脂繊維層１１７とから形成され、着衣側表面が少なくとも親水性繊維層１１８から形成されている。
したがって、かかるパンティライナー１００において、液保持機能を有する不織布１１７、１１８が一体となって肌側表面に現れており、液の透過機能のみを発揮する表面シート（トップシート）を省略することができる。
すなわち、かかるパンティライナー１００において、分泌された体液は、不織布１１７、１１８で直接的に保持されるため、体液の吸収保持が速やかとなる。しかも、複数の不織布１１７、１１８で形成された液保持シート１１５は、裏面シート１１２に向けて親水度が高くなるように、親水性勾配を有しているため、肌側表面に与えられた体液が液保持シート１１５を形成する不織布１１７、１１８の内部に速やかに吸収されることになる。
よって、第１の実施形態の衛生製品用不織布シートは、パンティライナーのいずれの構成部位としても使用することができるが、所定の発熱をして、使用感を向上させることから、特に、不織布で形成された液保持シートとして、使用することが好ましいとい言える。
なお、第１の実施形態の衛生製品用不織布シートは、伸縮性に富むとともに、変形性（追随性）に優れているため、パンティライナーとして使用した場合であっても、使用する際の違和感が極めて少ないという効果も得られる。
【００４５】
２．生理用ナプキン
図５（ａ）の全体斜視図、および図５（ｂ）の展開図に示されるように、一例ではあるが、生理用ナプキン２００は、不透液性裏面シート２０２と、透液性表面シート２０３との間に、吸収体２０４、または、クレープ紙２０５によって囲繞された吸収体２０４が介在されるとともに、透液性表面シート２０３と、吸収体２０４と、の間に保湿剤保持シート２０６と、を配置した構造となっている。
また、表面側両側に、フィン状のサイド不織布２０９が設けてあるとともに、立体ギャザー２０７が縦ライン状に設けてある。
そして、吸収体２０４の周囲においては、不透液性裏面シート２０２と、透液性表面シート２０３と、がホットメルト接着剤等の接着手段によって接合されている。
したがって、第１の実施形態の衛生製品用不織布シートは、生理用ナプキン２００のいずれの構成部位として使用することができるが、所定の発熱をして、使用感を向上させることから、特に、透液性表面シート２０３そのもの、あるいは、当該透液性表面シート２０３および吸収体２０４の間の保湿剤保持シート２０６として、使用することが好ましい。
そして、第１の実施形態の衛生製品用不織布シートは、伸縮性に富むとともに、変形性（追随性）に優れているため、生理用ナプキン２００の一部として使用した場合であっても、使用する際の違和感が極めて少ないという効果も得られる。
【００４６】
なお、生理用ナプキン２００の各詳細については、公知の生理用ナプキンの構成と同様とすることもできるし、あるいは適宜変形して使用することもできる。
よって、不透液性裏面シート２０２は、ポリエチレン、ポリプロピレン等の少なくとも遮水性を有するシート材が用いられるが、この他に防水フィルムを介在して実質的に不透液性を確保した上で不織布シートなどを用いることができる。
また、吸収体２０４としては、たとえば、パルプ中に高吸水性樹脂を混入したもの、或いはパルプ中に化学繊維を混入させるとともに、高吸水性樹脂を混入したものが使用される。すなわち、吸収体２０４は、形状保持、および経血等を速やかに拡散させるとともに、一旦吸収した経血等の逆戻りを防止するためにクレープ紙等の吸収シート２０５によって包むのが望ましい。
【００４７】
３．失禁パッド
また、図６に示されるように、一例ではあるが、失禁パッド３００は、不織布等からなる透液性トップシート３０１と、ポリエチレン等から成るバックシート３０２との間に、綿状パルプ等の吸収体３０３を介在させた状態で、接着剤３０５によって積層した構造である。
そして、吸収体３０３は、方形に成形されたものが使用され、形状保持と透液性トップシート３０１を透過した体液の拡散性向上のために、クレープ紙（図示せず）によって囲繞されている。
また、吸収体３０３の表面側（肌当接面側）を覆う透液性トップシート３０１としては、有孔または無孔の不織布などが好適に用いられ、さらに体液の漏れが無いように、直線状の立体ギャザー３０４が設けてある。
したがって、第１の実施形態の衛生製品用不織布シートは、失禁パッド３００のいずれの構成部位として使用することができるが、所定の発熱をして、使用感を向上させることから、特に、吸収体３０３を構成する不織布として、使用することが好ましい。
そして、第１の実施形態の衛生製品用不織布シートは、伸縮性に富むとともに、変形性（追随性）に優れているため、失禁パッド３００の一部として使用した場合であっても、使用する際の違和感が極めて少ないという効果も得られる。
【００４８】
４．不織布マスク
また、図７に示されるように、一例ではあるが、不織布マスク４００は、多層式であって、化学繊維からなる化繊マスク用部材４０３と、複数の不織布からなる不織布マスク用部材４０１、４０２と、木綿地またはガーゼ地からなる綿布マスク用部材４０４と、を有する構成である。
すなわち、複数の材料を不織布マスク４００として用い、これを多層にして用いることで、安価でありながらウイルスを確実に遮断して人体への侵入を防止できる高機能なマスクを提供することができる。
したがって、第１の実施形態の衛生製品用不織布シートは、不織布マスク４００のいずれの構成部位としても使用することができるが、所定の発熱をして、使用感を向上させることから、特に、不織布マスク用部材として、使用することが好ましい。
そして、第１の実施形態の衛生製品用不織布シートは、伸縮性に富むとともに、変形性（追随性）に優れているため、不織布マスクの一部として使用した場合であっても、使用する際の違和感が極めて少ないという効果も得られる。
【００４９】
５．紙おむつ
また、図８に示されるように、一例ではあるが、紙おむつ５００、特に、大人用パンツ型紙おむつの場合、不透液性の外装シート５０１と、この外装シート５０１の内面に固定され、股下を中心として縦方向（前後方向）に延在する吸収体５１０と、から主に構成されている。
そして、外装シート５０１は、２枚の通気・撥水性の不織布を積層固定して、構成してある。
したがって、第１の実施形態の衛生製品用不織布シートは、紙おむつ５００のいずれの構成部位としても使用することができるが、所定の発熱をして、使用感を向上させることから、特に、吸収体５１０、あるいは外装シート５０１として、使用することが好ましい。
そして、第１の実施形態の衛生製品用不織布シートは、伸縮性に富むとともに、変形性（追随性）に優れているため、紙おむつ５００の一部として使用した場合であっても、使用する際の違和感が極めて少ないという効果を得ることもできる。
【実施例】
【００５０】
以下、本発明を実施例によってさらに詳細に説明する。但し、以下の説明は本発明を例示的に示すものであり、本発明はこれらの記載に制限されるものではない。【００５１】
［実施例１］
１.衛生用品（パンティライナー）の作成
（１）衛生用品用不織布シートの作成
単糸繊度１．４ｄｔｅｘ、繊維長５０ｍｍの銅アンモニアレーヨン繊維５０重量％と、単糸繊度１ｄｔｅｘ、繊維長５０ｍｍのアクリルアミド繊維（アクリルアミド：アクリル酸メチル＝７０／３０からなる溶液重合体）５０重量％と、からフリースを作成した後、ステッチボンド装置を用いて、衛生用品用不織布シートを作成した。
すなわち、混紡物であるフリースにつき、針状物（針番手４０番、打ち込み本数３５本／ｃｍ2、針深さ１０ｍｍ）を有するロールを用いてニードルパンチし、厚さ１．５ｍｍの衛生用品用不織布シートを得た。【００５２】
（２）加熱圧着工程
次いで、アクリル粘着剤付きの不透過性シート（厚さ１５μｍのポリエステルシート）を、衛生用品用不織布シートの裏側（編込み様の表面側）に積層し、さらに所定形状に切断加工して、最終的に、図４に示すような形態を有するパンティライナーを構成した。【００５３】
２．衛生用品（パンティライナー）の評価
（１）発熱性評価1（評価１）
得られたパンティライナーを、２０℃、２０％ＲＨの条件に保持されたデシケータ中に２４時間保管したのち、２０℃、９０％ＲＨの条件に保持されたデシケータに移動し、表面温度およびその変化を、発熱曲線として、サーモビュアーを用いて測定した。そして、下記基準に準じて、速熱性を評価した。
◎：吸湿開始後、３０秒以内に、発熱ピーク温度がある。
○：吸湿開始後、６０秒以内に、発熱ピーク温度がある。
△：吸湿開始後、９０秒以内に、発熱ピーク温度がある。
×：吸湿開始後、９０秒超に、発熱ピーク温度があるか、発熱ピークが無い。【００５４】
（２）発熱性評価２（評価２）
得られたパンティライナーを、２０℃、２０％ＲＨの条件に保持されたデシケータ中に２４時間保管したのち、２０℃、９０％ＲＨの条件に保持されたデシケータに移動し、発熱温度差を、サーモビュアーを用いて測定した。そして、下記基準に準じて、発熱性を評価した。
◎：発熱温度差が、４℃以上である。
○：発熱温度差が、３℃以上である。
△：発熱温度差が、２℃以上である。
×：発熱温度差が、２℃未満である。【００５５】
（３）発熱性評価３（評価３）
得られたパンティライナーを、２０℃、２０％ＲＨの条件に保持されたデシケータ中に２４時間保管したのち、２０℃、９０％ＲＨの条件に保持されたデシケータに移動し、２℃以上の発熱現象が持続する時間を測定し、以下の基準に準じて、発熱持続性を評価した。
◎：所定発熱現象が持続する時間が、３００秒以上である。
○：所定発熱現象が持続する時間が、１８０秒以上である。
△：所定発熱現象が持続する時間が、６０秒以上である。
×：所定発熱現象が持続する時間が、６０秒未満である。【００５６】
（４）体液の吸収性（評価４）
得られたパンティライナーに、１００ｃｃの人工尿（アンモニア水）を吸収させ、下記基準に沿って体液の吸収性を評価した。
◎：３０秒以内で、人工尿を吸収させることができる。
○：６０秒以内で、人工尿を吸収させることができる。
△：９０秒以内で、人工尿を吸収させることができる。
×：９０秒以内では、人工尿を吸収させることができない。【００５７】
（５）柔軟性（評価５）
得られたパンティライナーの柔軟性を、その折り畳み性（四つ折り状態）から判断し、下記基準に沿って評価した。
◎：無加圧状態にしても、復元することなく、四つ折り状態をそのまま維持することができる。
○：無加圧状態にすると、若干復元するものの、四つ折り状態をほぼ維持することができる。
△：無加圧状態にすると、相当復元するものの、四つ折り状態を何とか維持することができる。
×：無加圧状態にすると、元の形状に復元してしまい、四つ折り状態を維持することができない。【００５８】
［実施例２］
実施例２では、単糸繊度１．４ｄｔｅｘ、繊維長５０ｍｍの銅アンモニアレーヨン繊維を６０重量％と、単糸繊度１ｄｔｅｘ、繊維長５０ｍｍのアクリルアミド繊維４０重量％と、から衛生用品用不織布シートを作成したほかは、実施例１と同様に、パンティライナーを作成し、評価した。【００５９】
［実施例３］
実施例３では、単糸繊度１．４ｄｔｅｘ、繊維長５０ｍｍの銅アンモニアレーヨン繊維を４０重量％と、単糸繊度１ｄｔｅｘ、繊維長５０ｍｍのアクリルアミド繊維６０重量％と、から衛生用品用不織布シートを作成したほかは、実施例１と同様に、パンティライナーを作成し、評価した。【００６０】
［実施例４］
実施例４では、単糸繊度１．４ｄｔｅｘ、繊維長５０ｍｍの銅アンモニアレーヨン繊維を７０重量％と、単糸繊度１ｄｔｅｘ、繊維長５０ｍｍのアクリルアミド繊維３０重量％と、から衛生用品用不織布シートを作成したほかは、実施例１と同様に、パンティライナーを作成し、評価した。【００６１】
［実施例５］
実施例５では、単糸繊度１．４ｄｔｅｘ、繊維長５０ｍｍの銅アンモニアレーヨン繊維を３０重量％と、単糸繊度１ｄｔｅｘ、繊維長５０ｍｍのアクリルアミド繊維７０重量％と、から衛生用品用不織布シートを作成したほかは、実施例１と同様に、パンティライナーを作成し、評価した。【００６２】
［実施例６］
実施例６では、ステッチボンドの条件につき、針状物（針番手４０番、打ち込み本数４０本／ｃｍ2、針深さ１２ｍｍ）を有するロールに変えて衛生用品用不織布シートを作成したほかは、実施例１と同様に、パンティライナーを作成し、評価した。【００６３】
［実施例７］
実施例７では、ステッチボンドの条件につき、針状物（針番手４０番、打ち込み本数２０本／ｃｍ2、針深さ５ｍｍ）を有するロールに変えて衛生用品用不織布シートを作成したほかは、実施例１と同様に、パンティライナーを作成し、評価した。【００６４】
［実施例８］
実施例８では、アクリルアミド繊維中に、１．５重量％の濃度となるように抗菌性ガラス（興亜硝子株式会社製、ミリオンキラーＰＧ７０１）を配合して、衛生用品用不織布シートを作成した以外は、実施例１と同様に、パンティライナーを作成し、評価した。【００６５】
［比較例１］
比較例１では、単糸繊度１．４ｄｔｅｘ、繊維長５０ｍｍの銅アンモニアレーヨン繊維５０重量％と、単糸繊度１ｄｔｅｘ、繊維長５０ｍｍのアクリルアミド繊維５０重量％と、から紡糸し、織物装置を用いて、それをもとに織物を作成したほかは、実施例１と同様に、パンティライナーを作成し、評価した。
【００６６】
【表１】
2013176210.tif 000003
【００６７】
【表２】
2013176210.tif 000004
【産業上の利用可能性】
【００６８】
以上、詳述したように、本願発明の衛生製品用不織布シートによれば、所定の吸湿発熱性繊維材料を不織布の形態とすることによって、所定の発熱特性を発揮できることから、衛生製品を構成し、体液（血液や尿等）を吸水させた場合に、速やかに発熱して、しかも所定温度を長時間にわたって保持することができる。
したがって、衛生製品用不織布シートからパンティライナーや生理用ナプキン等を構成した場合、衛生製品が吸湿等した場合の心地悪さを容易に解消することができるようになった。
【符号の説明】
【００６９】
１０：衛生製品用不織布シート
１０ａ：断熱板
１２：液保持シート
１２ａ：起毛部分
１２ｂ：編込み様の表面
１４：不透過性シート
１６：接着剤層
１８：液透過性シート
２０：開口部
１００：パンティライナー
２００：生理用ナプキン
３００：失禁パッド
４００：不織布マスク
５００：紙おむつ
【図１】
2013176210.tif 000005
【図２】
2013176210.tif 000006
【図３】
2013176210.tif 000007
【図４】
2013176210.tif 000008
【図５】
2013176210.tif 000009
【図６】
2013176210.tif 000010
【図７】
2013176210.tif 000011
【図８】
2013176210.tif 000012
【図９】
2013176210.tif 000013
【図１０】
2013176210.tif 000014
【国際調査報告】
2013176210.tif 000015
2013176210.tif 000016